СПЛАВ СИСТЕМЫ R-T-B И СПОСОБ ПОЛУЧЕНИЯ СПЛАВА СИСТЕМЫ R-T-B, ТОНКИЙ ПОРОШОК ДЛЯ РЕДКОЗЕМЕЛЬНОГО ПОСТОЯННОГО МАГНИТА СИСТЕМЫ R-T-B, А ТАКЖЕ РЕДКОЗЕМЕЛЬНЫЙ ПОСТОЯННЫЙ МАГНИТ СИСТЕМЫ R-T-B

1. Сплав системы R-T-B, используемый в качестве исходного материала для редкоземельного постоянного магнита, в котором R представляет собой по меньшей мере один элемент, выбранный из группы, состоящей из Sc, Y, La, Ce, Pr, Nd, Pm, Sm, Eu, Gd, Tb, Ho, Er, Tm, Yb и Lu, Т представляет собой переходный металл, содержащий 80% или более по массе Fe, а В представляет собой компонент, содержащий 50% или более по массе В и от 0 до менее 50% по массе по меньшей мере одного элемента, выбранного из группы, состоящей из C и N; при этом содержание Mn в этом сплаве составляет 0,05 мас.% или менее.
2. Сплав системы R-T-B по п.1, который находится в виде пластинок со средней толщиной 0,1-1 мм, полученных способом ленточного литья.
3. Способ получения сплава системы R-T-B по п.1 или 2, включающий в себя формирование пластинок со средней толщиной 0,1-1 мм способом ленточного литья и регулирование средней скорости подачи расплавленного металла на охлаждающий валок до уровня по меньшей мере 10 г/с на 1 см ширины.
4. Тонкий порошок для редкоземельного постоянного магнита системы R-T-B, изготовленный из сплава системы R-T-B по п.1 или 2.
5. Тонкий порошок для редкоземельного постоянного магнита системы R-T-B, изготовленный из сплава системы R-T-B, полученного способом получения сплава системы R-T-B по п.3.
6. Редкоземельный постоянный магнит системы R-T-B, изготовленный из тонкого порошка для редкоземельного постоянного магнита системы R-T-B по п.4.
7. Редкоземельный постоянный магнит системы R-T-B, изготовленный из тонкого порошка для редкоземельного постоянного магнита системы R-T-B по п.5.